【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
ポリエステルポリオールであって、
（ａ）芳香族ポリ酸ソースをグリコールと共に加熱して、消化中間体を得ることと、
（ｂ）前記得られた消化中間体を、エステル、アミド、エーテル、カーボネート、尿素、カルバメート、グリコシド、及びイソシアヌレート、又はそれらの組み合わせから選択される官能基を含有する可消化ポリマーと反応させることとを含み、
前記芳香族ポリ酸ソースに対するグリコールのモル比が、少なくとも０．８である、方法により製造され、
前記ポリオールが、約１０〜約８００ｍｇ  ＫＯＨ／ｇの範囲内のヒドロキシル価を有する、
上記ポリエステルポリオール。
【請求項２】
前記芳香族ポリ酸ソースが、熱可塑性ポリエステルである、請求項１に記載のポリエステルポリオール。
【請求項３】
前記グリコールが、エチレングリコール、プロピレングリコール、１，３−プロパンジオール、１，２−ブチレングリコール、１，３−ブチレングリコール、１，４−ブタンジオール、２−メチル−１，３−プロパンジオール、ネオペンチルグリコール、グリセロール、トリメチロールプロパン、３−メチル−１，５−ペンタンジオール、１，４−シクロヘキサンジメタノール、ジエチレングリコール、テトラエチレングリコール、ジプロピレングリコール、トリエチレングリコール、トリプロピレングリコール、ポリエチレングリコール、ポリプロピレングリコール、エリスリトール、ペンタエリスリトール、ソルビトール、並びに、エチレンオキシド及びプロピレンオキシドのブロック若しくはランダムコポリマーグリコール、又はそれらの組み合わせから選択される、請求項１に記載のポリエステルポリオール。
【請求項４】
前記グリコールが、再生グリコールを含む、請求項１に記載のポリエステルポリオール。
【請求項５】
約２５〜約５００ｍｇ  ＫＯＨ／ｇの範囲内のヒドロキシル価を有する、請求項１に記載のポリエステルポリオール。
【請求項６】
前記ポリエステルポリオール内に包含された可消化ポリマーの重量％が、約１％〜約７５％である、請求項１に記載のポリエステルポリオール。
【請求項７】
約５０００ｃＰ未満の１２５℃での粘度を有する、請求項１に記載のポリエステルポリオール。
【請求項８】
請求項１に記載の透明なポリエステルポリオール。
【請求項９】
５０ｗｔ％超の本明細書で定義された再生含量を有する、請求項１に記載のポリエステルポリオール。
【請求項１０】
前記芳香族ポリ酸ソース及びグリコールが、チタン触媒の存在下において加熱される、請求項１に記載のポリエステルポリオール。
【請求項１１】
前記芳香族ポリ酸ソース及びグリコールが、約８０℃〜約２６０℃の範囲内の温度で加熱される、請求項１に記載のポリエステルポリオール。
【請求項１２】
１０ｍｇ  ＫＯＨ／ｇ未満の酸価を有する、請求項１に記載のポリエステルポリオール。
【請求項１３】
前記可消化ポリマーが、可消化縮合ポリマー及び可消化付加ポリマー、又はそれらの組み合わせから選択される、請求項１に記載のポリエステルポリオール。
【請求項１４】
前記可消化ポリマーが、ポリ乳酸、合成ポリアミド、ポリカーボネート、ポリウレタン、ポリイソシアヌレート、ポリエーテル、タンパク質、多糖類、ポリラクトン、及びポリラクタム、又はそれらの組み合わせから選択される、請求項１に記載のポリエステルポリオール。
【請求項１５】
ポリエステルポリオールであって、
芳香族ポリ酸ソースと、グリコールと、エステル、アミド、エーテル、カーボネート、尿素、カルバメート、グリコシド、及びイソシアヌレート基、又はそれらの組み合わせから選択される官能基を含有する可消化ポリマーとを反応させることを含み、
前記芳香族ポリ酸ソースに対するグリコールのモル比が、少なくとも１．０である、方法により製造され、
前記ポリエステルポリオールが、約１０〜約８００ｍｇ  ＫＯＨ／ｇの範囲内のヒドロキシル価を有する、
上記ポリエステルポリオール。
【請求項１６】
（ａ）グリコール消化芳香族ポリ酸ソース、及び
（ｂ）エステル、アミド、エーテル、カーボネート、尿素、カルバメート、グリコシド、及びイソシアヌレート基、又はそれらの組み合わせから選択される官能基を含有する可消化ポリマーを消化することにより製造された中間体
の反復単位を含む、
ポリエステルポリオール。
【請求項１７】
（ａ）芳香族ポリ酸ソース、及び
（ｂ）エステル、アミド、エーテル、カーボネート、尿素、カルバメート、グリコシド、及びイソシアヌレート基、又はそれらの組み合わせから選択される官能基を含有する可消化ポリマーから生成された反復単位を含む、
ポリエステルポリオール。
【請求項１８】
グリコールの反復単位を更に含む、請求項１６又は１７に記載のポリエステルポリオール。
【請求項１９】
前記ポリ酸ソースが、オルトフタル酸又はフタル酸無水物以外である、請求項１６〜１８のいずれかに記載のポリエステルポリオール。
【請求項２０】
（ａ）前記ポリ酸ソースが、テレフタル酸、イソフタル酸、及びオルトフタル酸、又はそれらのエステル若しくは無水物、又は前記酸、それらのエステル若しくは無水物の組み合わせから選択される場合、
（ｂ）前記可消化ポリマーが、エステル、アミド、エーテル、カーボネート、尿素、及びグリコシド基、又はそれらの組み合わせから選択される官能基を含有する、請求項１６〜１８のいずれかに記載のポリエステルポリオール。
【請求項２１】
（ａ）前記ポリ酸ソースが、テレフタル酸、イソフタル酸、若しくはそれらのエステル、又は前記酸若しくはそれらのエステルの組み合わせから選択される場合、
（ｂ）前記可消化ポリマーが、エステル、アミド、エーテル、カーボネート、尿素、カルバメート、グリコシド、及びイソシアヌレート基、又はそれらの組み合わせから選択される官能基を含有する、請求項１６〜１８のいずれかに記載のポリエステルポリオール。
【請求項２２】
疎水性物質若しくは非イオン性界面活性剤、又はそれらの組み合わせを更に含む、請求項１６〜２１のいずれかに記載のポリエステルポリオール。
【請求項２３】
前記ポリ酸ソースが、熱可塑性ポリエステルである、請求項１６〜２２のいずれかに記載のポリエステルポリオール。
【請求項２４】
請求項１〜２３のいずれかに記載のポリエステルポリオールから製造されたポリウレタン。
【請求項２５】
請求項１〜２３のいずれかに記載のポリエステルポリオールを含むポリウレタン。
【請求項２６】
請求項１〜２３のいずれかに記載のポリエステルポリオールから製造されたポリウレタン水性分散液。
【請求項２７】
請求項１〜２３のいずれかに記載のポリエステルポリオールを含むポリウレタン水性分散液。
【請求項２８】
請求項１〜２３のいずれかに記載のポリエステルポリオールから製造された塗料。
【請求項２９】
請求項１〜２３のいずれかに記載のポリエステルポリオールを含む塗料。
【請求項３０】
請求項１〜２３のいずれかに記載のポリエステルポリオールを含む液体塗料。
【請求項３１】
請求項１〜２３のいずれかに記載のポリエステルポリオールを含む粉体塗料。
【請求項３２】
請求項１〜２３のいずれかに記載のポリエステルポリオールから製造されたポリマー発泡体。
【請求項３３】
請求項１〜２３のいずれかに記載のポリエステルポリオールを含むポリマー発泡体。
【請求項３４】
請求項１〜２３のいずれかに記載のポリエステルポリオールから製造されたアクリレート又はポリアクリレート。
【請求項３５】
請求項１〜２３のいずれかに記載のポリエステルポリオールを含むアクリレート又はポリアクリレート。
【請求項３６】
ポリエステルポリオールを製造するための方法であって、
（ａ）芳香族ポリ酸ソースをグリコールと共に加熱して、消化中間体を得ることと、
（ｂ）前記得られた消化中間体を、エステル、アミド、エーテル、カーボネート、尿素、カルバメート、グリコシド、及びイソシアヌレート基、又はそれらの組み合わせから選択される官能基を含有する可消化ポリマーと反応させることとを含み、
前記芳香族ポリ酸ソースに対するグリコールのモル比が、少なくとも０．８であり、前記ポリエステルポリオールが、約１０〜約８００ｍｇ  ＫＯＨ／ｇの範囲内のヒドロキシル価を有する、
上記方法。
【請求項３７】
ポリエステルポリオールを製造するための方法であって、
芳香族ポリ酸ソースと、グリコールと、エステル、アミド、エーテル、カーボネート、尿素、カルバメート、グリコシド、及びイソシアヌレート基、又はそれらの組み合わせから選択される官能基を含有する可消化ポリマーとを反応させることを含み、
前記芳香族ポリ酸基に対するグリコールのモル比が、少なくとも０．８であり、前記ポリエステルポリオールが、約１０〜約８００ｍｇ  ＫＯＨ／ｇの範囲内のヒドロキシル価を有する、
上記方法。
【手続補正２】
【補正対象書類名】明細書
【補正対象項目名】０１４３
【補正方法】変更
【補正の内容】
【０１４３】
別の態様では、本発明は、ポリエステルポリオールを製造するための方法であって、芳香族ポリ酸ソースと、グリコールと、エステル、アミド、エーテル、カーボネート、尿素、カルバメート、グリコシド、及びイソシアヌレート基、又はそれらの組み合わせから選択される官能基を含有する可消化ポリマーとを反応させることを含み、前記芳香族ポリ酸基に対するグリコールのモル比が、少なくとも０．８であり、前記ポリエステルポリオールが、約１０〜約８００ｍｇ  ＫＯＨ／ｇの範囲内のヒドロキシル価を有する、方法に関する。
なお、下記［１］から［１０６］は、いずれも本発明の一形態又は一態様である。
［１］
ポリエステルポリオールであって、
（ａ）芳香族ポリ酸ソースをグリコールと共に加熱して、消化中間体を得ることと、
（ｂ）前記得られた消化中間体を、エステル、アミド、エーテル、カーボネート、尿素、カルバメート、グリコシド、及びイソシアヌレート、又はそれらの組み合わせから選択される官能基を含有する可消化ポリマーと反応させることとを含み、
前記芳香族ポリ酸ソースに対するグリコールのモル比が、少なくとも０．８である、方法により製造され、
前記ポリオールが、約１０〜約８００ｍｇ  ＫＯＨ／ｇの範囲内のヒドロキシル価を有する、
上記ポリエステルポリオール。
［２］
前記芳香族ポリ酸ソースが、熱可塑性ポリエステルである、［１］に記載のポリエステルポリオール。
［３］
前記熱可塑性ポリエステルが、
（ａ）テレフタル酸、２，５−フランジカルボン酸、イソフタル酸、ジヒドロフェルラ酸から選択される酸、それらの塩、それらのＣ１〜Ｃ６モノエステル、それらのＣ１〜Ｃ６ジエステル、及びそれらの組み合わせ；と、
（ｂ）エチレングリコール、１，２−プロパンジオール、１，３−プロパンジオール、１，２−ブタンジオール、１，３−ブタンジオール、１，４−ブタンジオール、２，３−ブタンジオール、１，３−シクロヘキサンジオール、１，４−シクロヘキサンジオール、１，３−シクロヘキサンジメタノール、１，４−シクロヘキサンジメタノール、２，２，４，４−テトラメチル−１，３−シクロブタンジオールから選択されるジオール、及びそれらの組み合わせとのコポリマーから選択される、［２］に記載のポリエステルポリオール。
［４］
前記熱可塑性ポリエステルが、ポリエチレンテレフタレート（ＰＥＴ）、ポリブチレンテレフタレート、ポリトリメチレンテレフタレート（ＰＴＴ）、グリコール−改質ポリエチレンテレフタレート、テレフタル酸と１，４−シクロヘキサンジメタノールとのコポリマー、テレフタル酸と１，４−シクロヘキサンジメタノールとのイソフタル酸−改質コポリマー、２，５−フランジカルボン酸又はＣ１〜Ｃ６−ジアルキル  ２，５−フランジカルボキシレートのコポリマー、テレフタル酸と２，２，４，４−テトラメチル−１，３−シクロブタンジオールとのコポリマー、及びそれらの組み合わせから選択される、［２］に記載のポリエステルポリオール。
［５］
熱可塑性ポリエステルが、バージンＰＥＴ及び再生ＰＥＴ、又はそれらの組み合わせから選択される、［２］に記載のポリエステルポリオール。
［６］
再生ＰＥＴが、再生ボトルから得られる、［５］に記載のポリエステルポリオール。
［７］
再生ＰＥＴが、再生布地から得られる、［５］に記載のポリエステルポリオール。
［８］
再生ＰＥＴが、再生カーペットから得られる、［５］に記載のポリエステルポリオール。
［９］
前記熱可塑性ポリエステルが、バージンＰＴＴ及び再生ＰＴＴ、又はそれらの組み合わせから選択される、［２］に記載のポリエステルポリオール。
［１０］
再生ＰＴＴが、再生布地から得られる、［９］に記載のポリエステルポリオール。
［１１］
再生ＰＴＴが、再生カーペットから得られる、［１０］に記載のポリエステルポリオール。
［１２］
前記熱可塑性ポリエステルが、テレフタル酸と２，２，４，４−テトラメチル−１，３−シクロブタンジオールとのコポリマーである、［４］に記載のポリエステルポリオール。
［１３］
前記グリコールが、エチレングリコール、プロピレングリコール、１，３−プロパンジオール、１，２−ブチレングリコール、１，３−ブチレングリコール、１，４−ブタンジオール、２−メチル−１，３−プロパンジオール、ネオペンチルグリコール、グリセロール、トリメチロールプロパン、３−メチル−１，５−ペンタンジオール、１，４−シクロヘキサンジメタノール、ジエチレングリコール、テトラエチレングリコール、ジプロピレングリコール、トリエチレングリコール、トリプロピレングリコール、ポリエチレングリコール、ポリプロピレングリコール、エリスリトール、ペンタエリスリトール、ソルビトール、並びに、エチレンオキシド及びプロピレンオキシドのブロック若しくはランダムコポリマーグリコール、又はそれらの組み合わせから選択される、［１］に記載のポリエステルポリオール。
［１４］
前記グリコールが、再生グリコールを含む、［１］に記載のポリエステルポリオール。
［１５］
約２５〜約５００ｍｇ  ＫＯＨ／ｇの範囲内のヒドロキシル価を有する、［１］に記載のポリエステルポリオール。
［１６］
約３５〜約４００ｍｇ  ＫＯＨ／ｇの範囲内のヒドロキシル価を有する、［１］に記載のポリエステルポリオール。
［１７］
約５０〜約４００ｍｇ  ＫＯＨ／ｇの範囲内のヒドロキシル価を有する、［１］に記載のポリエステルポリオール。
［１８］
前記ポリエステルポリオール内に包含された可消化ポリマーの重量％が、約１％〜約７５％である、［１］に記載のポリエステルポリオール。
［１９］
前記ポリエステルポリオール内に包含された可消化ポリマーの重量％が、約３％〜約６０％である、［１］に記載のポリエステルポリオール。
［２０］
前記ポリエステルポリオール内に包含された可消化ポリマーの重量％が、約５％〜約４５％である、［１］に記載のポリエステルポリエステルポリオール。
［２１］
約５０００ｃＰ未満の１２５℃での粘度を有する、［１］に記載のポリエステルポリオール。
［２２］
［１］に記載の透明なポリエステルポリオール。
［２３］
５０ｗｔ％超の本明細書で定義された再生含量を有する、［１］に記載のポリエステルポリオール。
［２４］
前記芳香族ポリ酸ソース及びグリコールが、チタン触媒の存在下において加熱される、［１］に記載のポリエステルポリオール。
［２５］
前記芳香族ポリ酸ソース及びグリコールが、約８０℃〜約２６０℃の範囲内の温度で加熱される、［１］に記載のポリエステルポリオール。
［２６］
１０ｍｇ  ＫＯＨ／ｇ未満の酸価を有する、［１］に記載のポリエステルポリオール。
［２７］
前記可消化ポリマーが、可消化縮合ポリマー及び可消化付加ポリマー、又はそれらの組み合わせから選択される、［１］に記載のポリエステルポリオール。
［２８］
前記可消化ポリマーが、可消化縮合ポリマーである、［２７］に記載のポリエステルポリオール。
［２９］
前記可消化ポリマーが、可消化付加ポリマーである、［２７］に記載のポリエステルポリオール。
［３０］
前記可消化ポリマーが、ポリ乳酸、合成ポリアミド、ポリカーボネート、ポリウレタン、ポリイソシアヌレート、ポリエーテル、タンパク質、多糖類、ポリラクトン、及びポリラクタム、又はそれらの組み合わせから選択される、［１］に記載のポリエステルポリオール。
［３１］
前記可消化ポリマーが、ポリ乳酸から選択される、［３０］に記載のポリエステルポリオール。
［３２］
前記可消化ポリマーが、合成ポリアミドから選択される、［３０］に記載のポリエステルポリオール。
［３３］
前記可消化ポリマーが、ポリカーボネートから選択される、［３０］に記載のポリエステルポリオール。
［３４］
前記可消化ポリマーが、ポリウレタンから選択される、［３０］に記載のポリエステルポリオール。
［３５］
前記可消化ポリマーが、ポリイソシアヌレートから選択される、［３０］に記載のポリエステルポリオール。
［３６］
前記可消化ポリマーが、ポリエーテルから選択される、［３０］に記載のポリエステルポリオール。
［３７］
前記可消化ポリマーが、タンパク質から選択される、［３０］に記載のポリエステルポリオール。
［３８］
前記可消化ポリマーが、多糖類から選択される、［３０］に記載のポリエステルポリオール。
［３９］
前記可消化ポリマーが、ポリラクトンから選択される、［３０］に記載のポリエステルポリオール。
［４０］
前記可消化ポリマーが、ポリラクタムから選択される、［３０］に記載のポリエステルポリオール。
［４１］
前記合成ポリアミドが、ナイロン−６、ナイロン−６，６、ナイロン−６，９、ナイロン−６，１０、ナイロン−６，１２、ナイロン−１１、ナイロン−１２、ナイロン−４，６、及びアラミド、又はそれらの組み合わせから選択される、［３２］に記載のポリエステルポリオール。
［４２］
前記合成ポリアミドが、バージンナイロン−６、再生ナイロン−６、バージンナイロン−６，６、及び再生ナイロン−６，６、又はそれらの組み合わせから選択される、［４１］に記載のポリエステルポリオール。
［４３］
前記再生ナイロン−６又は前記再生ナイロン−６，６が、再生から得られる、［４２］に記載のポリエステルポリオール。
［４４］
前記ポリカーボネートが、ポリ（ビスフェノールＡカーボネート）である、［３３］に記載のポリエステルポリオール。
［４５］
前記ポリカーボネートが、再生ポリ（ビスフェノールＡカーボネート）である、［３３］に記載のポリエステルポリオール。
［４６］
前記タンパク質が、ケラチン、コラーゲン、カゼイン、ホエー、ゼイン、シルク、ウール、又はそれらの組み合わせから選択される、［３７］に記載のポリエステルポリオール。
［４７］
前記タンパク質が、ケラチンである、［４６］に記載のポリエステルポリオール。
［４８］
前記タンパク質が、コラーゲンである、［４６］に記載のポリエステルポリオール。
［４９］
前記タンパク質が、カゼインである、［４６］に記載のポリエステルポリオール。
［５０］
前記タンパク質が、ホエーである、［４６］に記載のポリエステルポリオール。
［５１］
前記タンパク質が、ゼインである、［４６］に記載のポリエステルポリオール。
［５２］
前記タンパク質が、ダイズタンパク質である、［４６］に記載のポリエステルポリオール。
［５３］
前記タンパク質が、シルクである、［４６］に記載のポリエステルポリオール。
［５４］
前記タンパク質が、ウールである、［４６］に記載のポリエステルポリオール。
［５５］
前記ケラチンが、鳥類の羽毛から選択される、［４７］に記載のポリエステルポリオール。
［５６］
前記鳥類の羽毛が、ベーンフェザー及びダウンフェザー、又はそれらの組み合わせから選択される、［５５］に記載のポリエステルポリオール。
［５７］
前記鳥類の羽毛が、ニワトリの羽毛、シチメンチョウの羽毛、アヒルの羽毛、又はガチョウの羽毛から選択される、［５５］又は［５６］に記載のポリエステルポリオール。
［５８］
前記ケラチンが、羽毛粉から得られる、［４７］に記載のポリエステルポリオール。
［５９］
前記多糖類が、ペクチン、ポリグルコシド、及び硫酸化多糖類、又はそれらの組み合わせから選択される、［３８］に記載のポリエステルポリオール。
［６０］
前記多糖類が、ペクチンである、［３８］に記載のポリエステルポリオール。
［６１］
前記多糖類が、ポリグルコシドである、［３８］に記載のポリエステルポリオール。
［６２］
前記多糖類が、硫酸化多糖類である、［３８］に記載のポリエステルポリオール。
［６３］
前記ポリグルコシドが、デンプン、レーヨン、セルロース、ヘミセルロース、セロファン、及びキチン、又はそれらの組み合わせから選択される、［６１］に記載のポリエステルポリオール。
［６４］
前記ポリグルコシドが、デンプンである、［６１］に記載のポリエステルポリオール。
［６５］
前記デンプンが、ヘリカルアミロース、アミロペクチン、及びグリコーゲン、又はそれらの組み合わせから選択される、［６４］に記載のポリエステルポリオール。
［６６］
前記ポリグルコシドが、レーヨンである、［６１］に記載のポリエステルポリオール。
［６７］
前記ポリグルコシドが、セルロースである、［６１］に記載のポリエステルポリオール。
［６８］
前記ポリグルコシドが、ヘミセルロースである、［６１］に記載のポリエステルポリオール。
［６９］
前記ポリグルコシドが、セロファンである、［６１］に記載のポリエステルポリオール。
［７０］
前記ポリグルコシドが、キチンである、［６１］に記載のポリエステルポリオール。
［７１］
前記硫酸化多糖類が、カラゲナンである、［６２］に記載のポリエステルポリオール。
［７２］
ポリエステルポリオールであって、
芳香族ポリ酸ソースと、グリコールと、エステル、アミド、エーテル、カーボネート、尿素、カルバメート、グリコシド、及びイソシアヌレート基、又はそれらの組み合わせから選択される官能基を含有する可消化ポリマーとを反応させることを含み、
前記芳香族ポリ酸ソースに対するグリコールのモル比が、少なくとも１．０である、方法により製造され、
前記ポリエステルポリオールが、約１０〜約８００ｍｇ  ＫＯＨ／ｇの範囲内のヒドロキシル価を有する、
上記ポリエステルポリオール。
［７３］
（ａ）グリコール消化芳香族ポリ酸ソース、及び
（ｂ）エステル、アミド、エーテル、カーボネート、尿素、カルバメート、グリコシド、及びイソシアヌレート基、又はそれらの組み合わせから選択される官能基を含有する可消化ポリマーを消化することにより製造された中間体
の反復単位を含む、
ポリエステルポリオール。
［７４］
（ａ）芳香族ポリ酸ソース、及び
（ｂ）エステル、アミド、エーテル、カーボネート、尿素、カルバメート、グリコシド、及びイソシアヌレート基、又はそれらの組み合わせから選択される官能基を含有する可消化ポリマーから生成された反復単位を含む、
ポリエステルポリオール。
［７５］
グリコールの反復単位を更に含む、［７３］又は［７４］に記載のポリエステルポリオール。
［７６］
前記ポリ酸ソースが、オルトフタル酸又はフタル酸無水物以外である、［７３］〜［７５］のいずれかに記載のポリエステルポリオール。
［７７］
（ａ）前記ポリ酸ソースが、テレフタル酸、イソフタル酸、及びオルトフタル酸、又はそれらのエステル若しくは無水物、又は前記酸、それらのエステル若しくは無水物の組み合わせから選択される場合、
（ｂ）前記可消化ポリマーが、エステル、アミド、エーテル、カーボネート、尿素、及びグリコシド基、又はそれらの組み合わせから選択される官能基を含有する、［７３］〜［７５］のいずれかに記載のポリエステルポリオール。
［７８］
（ａ）前記ポリ酸ソースが、テレフタル酸、イソフタル酸、若しくはそれらのエステル、又は前記酸若しくはそれらのエステルの組み合わせから選択される場合、
（ｂ）前記可消化ポリマーが、エステル、アミド、エーテル、カーボネート、尿素、カルバメート、グリコシド、及びイソシアヌレート基、又はそれらの組み合わせから選択される官能基を含有する、［７３］〜［７５］のいずれかに記載のポリエステルポリオール。
［７９］
疎水性物質若しくは非イオン性界面活性剤、又はそれらの組み合わせを更に含む、［７３］〜［７８］のいずれかに記載のポリエステルポリオール。
［８０］
前記疎水性物質又は非イオン性界面活性剤が、リシノール酸、ヒマシ油、エトキシル化ヒマシ油、飽和若しくは不飽和のＣ９〜Ｃ１８ジカルボン酸、植物油、脂肪酸、脂肪酸エステル、改質植物油、脂肪トリグリセリド、カルダノール系生成物、再生料理油、イソステアリルアルコール、エポキシド化、オゾン化、若しくはヒドロホルミル化脂肪エステルから得られたヒドロキシ官能性材料、二量体脂肪酸、エチレンオキシドとプロピレンオキシドとのブロックコポリマー、アルコキシル化アルキルフェノール、アルコキシル化脂肪アルコール、又はそれらの組み合わせから選択される、［７９］に記載のポリエステルポリオール。
［８１］
前記ポリ酸ソースが、熱可塑性ポリエステルである、［７３］〜［８０］のいずれかに記載のポリエステルポリオール。
［８２］
［１］〜［８１］のいずれかに記載のポリエステルポリオールから製造されたポリウレタン。
［８３］
［１］〜［８１］のいずれかに記載のポリエステルポリオールを含むポリウレタン。
［８４］
［１］〜［８１］のいずれかに記載のポリエステルポリオールから製造されたポリウレタン水性分散液。
［８５］
［１］〜［８１］のいずれかに記載のポリエステルポリオールを含むポリウレタン水性分散液。
［８６］
［１］〜［８１］のいずれかに記載のポリエステルポリオールから製造された塗料。
［８７］
［１］〜［８１］のいずれかに記載のポリエステルポリオールを含む塗料。
［８８］
前記塗料が、液体塗料及び粉体塗料から選択される、［８７］に記載の塗料。
［８９］
［１］〜［８１］のいずれかに記載のポリエステルポリオールを含む液体塗料。
［９０］
前記塗料が、１重量％〜９５重量％の前記ポリエステルポリオールを含む、［８９］に記載の液体塗料。
［９１］
ポリウレタン塗料である、［８９］又は［９０］に記載の液体塗料。
［９２］
［１］〜［８１］のいずれかに記載のポリエステルポリオールを含む粉体塗料。
［９３］
前記塗料が、１重量％〜９５重量％の前記ポリエステルポリオールを含む、［９２］に記載の粉体塗料。
［９４］
４５℃以上の少なくとも１つのガラス転移点Ｔｇを有する、［９２］又は［９３］に記載の粉体塗料。
［９５］
４５℃以上の少なくとも１つの融点を有する、［９２］〜［９４］のいずれかに記載の粉体塗料。
［９６］
架橋剤、流動調整剤、脱気剤、及び触媒を更に含む、［９２］〜［９５］のいずれかに記載の粉体塗料。
［９７］
着色材料を更に含む、［９６］に記載の粉体塗料。
［９８］
［８６］〜［９７］のいずれかに記載の塗料材料でコートした金属基板。
［９９］
［１］〜［８１］のいずれかに記載のポリエステルポリオールから製造されたポリマー発泡体。
［１００］
［１〜］［８１］のいずれかに記載のポリエステルポリオールを含むポリマー発泡体。
［１０１］
硬いポリウレタン発泡体である、［９９］又は［１００］に記載のポリマー発泡体。
［１０２］
ポリイソシアヌレート発泡体である、［９９］又は［１００］に記載のポリマー発泡体。
［１０３］
［１］〜［８１］のいずれかに記載のポリエステルポリオールから製造されたアクリレート又はポリアクリレート。
［１０４］
［１］〜［８１］のいずれかに記載のポリエステルポリオールを含むアクリレート又はポリアクリレート。
［１０５］
ポリエステルポリオールを製造するための方法であって、
（ａ）芳香族ポリ酸ソースをグリコールと共に加熱して、消化中間体を得ることと、
（ｂ）前記得られた消化中間体を、エステル、アミド、エーテル、カーボネート、尿素、カルバメート、グリコシド、及びイソシアヌレート基、又はそれらの組み合わせから選択される官能基を含有する可消化ポリマーと反応させることとを含み、
前記芳香族ポリ酸ソースに対するグリコールのモル比が、少なくとも０．８であり、前記ポリエステルポリオールが、約１０〜約８００ｍｇ  ＫＯＨ／ｇの範囲内のヒドロキシル価を有する、
上記方法。
［１０６］
ポリエステルポリオールを製造するための方法であって、
芳香族ポリ酸ソースと、グリコールと、エステル、アミド、エーテル、カーボネート、尿素、カルバメート、グリコシド、及びイソシアヌレート基、又はそれらの組み合わせから選択される官能基を含有する可消化ポリマーとを反応させることを含み、
前記芳香族ポリ酸基に対するグリコールのモル比が、少なくとも０．８であり、前記ポリエステルポリオールが、約１０〜約８００ｍｇ  ＫＯＨ／ｇの範囲内のヒドロキシル価を有する、
上記方法。